(57)【特許請求の範囲】
【請求項１】
水平な踏み面被覆部と、その前端のコーナー被覆部と、該コーナー被覆部から垂れ下がる蹴上げ被覆部とを備えた合成樹脂製の階段用シートが、階段の踏み面とコーナーと蹴上げとに重ねられ、階段用シートの踏み面被覆部と階段の踏み面とが接着剤により、階段用シートのコーナー被覆部と階段のコーナーとがシーリング剤により、それぞれ貼着された階段構造であって、
階段用シートの蹴上げ被覆部と階段の蹴上げとが、粘着力に悪影響を与える添加剤を含まない独立気泡を備えた発泡倍率７〜４０倍の樹脂発泡体よりなるテープ基材の両面に８０℃以下の温度域では熱老化しにくい樹脂粘着剤層を設けた厚さ１．５〜５．０ｍｍの両面粘着テープを介して貼着されており、貼着前の階段用シートにおける踏み面被覆部と蹴上げ被覆部との夾角が少し鋭角で、コーナー被覆部が厚肉化されていると共に、アールがコーナー被覆部に付けられており、更に、蹴上げ被覆部の表面には複数の縦リブが一定間隔をあけて形成されていることを特徴とする階段構造。
【請求項２】
両面粘着テープのテープ基材が、粘着力に悪影響を与える可塑剤を含まないポリエチレン樹脂発泡体からなり、その両面の樹脂粘着剤層が、高分子量化や高架橋度化によって８０℃以下の温度域では熱老化しにくいアクリル系樹脂粘着剤層である請求項１に記載の階段構造。
【請求項３】
粘着前の階段用シートにおける踏み面被覆部と蹴上げ被覆部との夾角が７５〜８５°である請求項１に記載の階段構造。
【請求項４】
階段用シートの蹴上げ被覆部の裏面にプライマー層が形成されている請求項１に記載の階段構造。
【発明の詳細な説明】
【０００１】
【発明の属する技術分野】
本発明は、合成樹脂製の階段用シートが貼着された階段構造に関する。
【０００２】
【従来の技術】
従来より、階段昇降時の騒音の軽減や防滑性を高める目的で、階段の踏み面から蹴上げの一部に亘って合成ゴム製のシートを貼着した階段構造は、よく知られている。けれども、合成ゴム製のシートは接着性に劣り、階段の踏み面や蹴上げから剥離しやすいため、歩行者が剥離したシートにつまずく危険性があった。
【０００３】
そこで、本出願人は、合成ゴム製のシートよりも接着性が良い合成樹脂製の階段用シートを階段の踏み面から蹴上げに亘って重ね合わせ、階段の踏み面と階段用シートとの重なり部分を接着剤により、階段のコーナーと階段用シートとの重なり部分をシーリング剤により、階段の蹴上げと階段用シートとの重なり部分を粘着剤により、それぞれ貼着した階段構造を出願して既に特許された（特許第３１９１１４３号）。
【０００４】
この階段構造は、階段用シートと階段の踏み面との重なり部分が接着剤によって強固に貼着されるため、その部分に剥離を生じる恐れは皆無に近く、また、階段用シートと階段のコーナーとの重なり部分がシーリング剤で隙間なく貼着されるため、コーナーにおける階段用シートの凹みやズレが激減するといった長所を有する。
【０００５】
【発明が解決しようとする課題】
しかしながら、上記の階段構造では、粘着剤によって階段の蹴上げに貼着された階段用シートの蹴上げ被覆部分に剥離を生じることがあり、特に、夏季に剥離を生じやすくなる傾向がある。この剥離の状態を観察すると、そのほとんどの場合が、粘着剤と階段用シートの蹴上げ被覆部分との界面における剥離であり、粘着剤は階段の蹴上げに固着したままとなっている。
【０００６】
この剥離の主な原因は、▲１▼粘着剤の厚みがおよそ１ｍｍ以下と薄く、変形性に乏しいこと、▲２▼粘着剤が熱老化しやすいこと、▲３▼階段用シートの蹴上げ被覆部分から可塑剤がブリードアウトすること、等にあると考えられる。
【０００７】
即ち、粘着剤の厚みがおよそ１ｍｍ以下と薄く変形性に乏しいものであると、例えば、階段の蹴上げと階段用シートの蹴上げ被覆部分との隙間が一定でないような場合、粘着剤がその隙間に合致するように追従しながら変形して階段用シートの蹴上げ被覆部分を全体的に均等な粘着強度で貼着し難いため、粘着強度の大きい部分と小さな部分が生じ、この粘着強度の小さな部分から剥離が生じるようになる。
【０００８】
そして、粘着剤が熱老化しやすいものであると、気温の高い夏季に粘着剤の老化が進行して粘着力の低下を招くため、夏季に階段用シートの蹴上げ被覆部分が剥離しやすくなり、また、階段用シートの蹴上げ被覆部分から可塑剤がブリードアウトすると、この可塑剤によって粘着剤の粘着力が低下して蹴上げ被覆部分と粘着剤との界面で剥離が生じるようになる。
【０００９】
本発明は、上記の剥離原因を除去することにより、長期に亘って階段用シートの蹴上げ被覆部分の剥離を防止し得る安全性の高い階段構造を提供することを目的としている。
【００１０】
【課題を解決するための手段】
上記目的を達成するため、請求項１に係る発明は、水平な踏み面被覆部と、その前端のコーナー被覆部と、該コーナー被覆部から垂れ下がる蹴上げ被覆部とを備えた合成樹脂製の階段用シートが、階段の踏み面とコーナーと蹴上げとに重ねられ、階段用シートの踏み面被覆部と階段の踏み面とが接着剤により、階段用シートのコーナー被覆部と階段のコーナーとがシーリング剤により、それぞれ貼着された階段構造であって、階段用シートの蹴上げ被覆部と階段の蹴上げとが、粘着力に悪影響を与える添加剤を含まない独立気泡を備えた発泡倍率７〜４０倍の樹脂発泡体よりなるテープ基材の両面に８０℃以下の温度域では熱老化しにくい樹脂粘着剤層を設けた厚さ１．５〜５．０ｍｍの両面粘着テープを介して貼着されており、貼着前の階段用シートにおける踏み面被覆部と蹴上げ被覆部との夾角が少し鋭角で、コーナー被覆部が厚肉化されていると共に、アールがコーナー被覆部に付けられており、更に、蹴上げ被覆部の表面には複数の縦リブが一定間隔をあけて形成されていることを特徴とするものである。
【００１１】
この階段構造は、階段用シートの蹴上げ被覆部を階段の蹴上げに貼着する両面粘着テープの厚さが１．５〜５．０ｍｍと厚く、かつ、独立気泡を備えた発泡倍率７〜４０倍の樹脂発泡体よりなるテープ基材が変形性に富むため、階段用シートの蹴上げ被覆部分と階段の蹴上げとの隙間が一定でない場合でも、両面粘着テープがその隙間に合致するように追従しながら変形して階段用シートの蹴上げ被覆部を全体的に均等な粘着強度で貼着できるようになり、粘着強度の大きい部分と小さな部分を生じることがないので、階段用シートの蹴上げ被覆部の剥離を防止することができる。また、両面粘着テープのテープ基材が独立発泡を備えた樹脂発泡体よりなるものであるから、両面の粘着剤層の樹脂粘着剤がテープ基材の内部に浸透して粘着力が低下することもない。しかも、この両面粘着テープのテープ基材は粘着力に悪影響を与える添加剤を含まない樹脂発泡体よりなるものであるから、添加剤によって樹脂粘着剤層の粘着力の低下を招く心配がなく、また、この両面粘着テープの樹脂粘着剤層は８０℃以下の温度域では熱老化しにくいものであるから、夏季においても階段用シートの蹴上げ被覆部の剥離を充分に防止することができる。更に、貼着前の階段用シートにおける踏み面被覆部と蹴上げ被覆部との夾角が少し鋭角であるから、貼着されたときには蹴上げ被覆部が階段の蹴上げに押し付けられ、加えて、蹴上げ被覆部の表面には複数の縦リブが一定間隔をあけて形成されているから、この縦リブによって蹴上げ被覆部の前方（捲れ方向）への反りが防止されることになる。そして、コーナー被覆部にはアールが付けられているため、昇降時の踏圧の繰り返しによっコーナー被覆部に作用するストレスが分散し、且つ、コーナー被覆部が厚肉化されているため、昇降時の摩擦により早期に摩耗して破れることもない。
【００１２】
次に、請求項２に係る発明は、上記請求項１の階段構造において、その両面粘着テープのテープ基材が、粘着力に悪影響を与える可塑剤を含まないポリエチレン樹脂発泡体からなり、その両面の樹脂粘着剤層が、高分子量化や高架橋度化によって８０℃以下の温度域では熱老化しにくいアクリル系樹脂粘着剤層であることを特徴とするものである。
【００１３】
この階段構造に用いる両面粘着テープのように、テープ基材がポリエチレン樹脂発泡体よりなるものは、安価に入手することができる上に、粘着力に悪影響を及ぼす可塑剤が含まれないため長期に亘り充分な粘着力を維持して階段用シートの蹴上げ被覆部分の剥離を防止することができる。しかも、この両面粘着テープの粘着剤層は、高分子量化や高架橋度化によって８０度以下の温度域では熱老化しにくいアクリル系樹脂の粘着剤層であり、温度の高い夏季に熱老化によって粘着力の低下を招くことが実質的にないものであるから、階段用シートの蹴上げ被覆部が夏季に剥離しやすくなることもない。
【００１４】
次に、請求項３に係る発明は、上記請求項１の階段構造において、貼着前の階段用シートの踏み面被覆部と蹴上げ被覆部との夾角が７５〜８５°であることを特徴とするものである。
【００１５】
斯かる階段用シートを貼着すると、階段用シートの蹴上げ被覆部が階段の蹴上げに押し付けられた状態となるので、蹴上げ被覆部の剥離を一層確実に防止することができる。
【００１６】
次に、請求項４に係る発明は、上記請求項１の階段構造において、その階段用シートの蹴上げ被覆部の裏面にプライマー層が形成されていることを特徴とするものである。
【００１７】
このようにプライマー層が階段用シートの蹴上げ被覆部の裏面に形成されていると、蹴上げ被覆部に含まれる可塑剤が裏面側へブリードアウトして両面粘着テープの粘着力を低下させることが防止されるので、階段用シートの蹴上げ被覆部が両面粘着テープとの界面で剥離することもなくなる。
【００１８】
【発明の実施の形態】
以下、図面を参照して本発明の具体的な実施形態を詳述する。
【００１９】
図１は本発明の一実施形態に係る階段構造の断面図、図２は同階段構造に用いる階段用シートの断面図である。
【００２０】
この階段構造は、図１に示すように、階段１の踏み面１１、コーナー１２、蹴上げ１３の上部に、階段用シート２の踏み面被覆部２１、コーナー被覆部２２、蹴上げ被覆部２３を重ねて貼着したものである。階段１は木製のものでも、鉄製のものでも、コンクリート製モルタル仕上げのものでもよい。
【００２１】
階段用シート２は、ポリ塩化ビニル等のビニル系樹脂や、ポリエチレン、ポリプロピレン等のオレフィン系樹脂を主成分とする一層あるいは二層以上の多層構造の樹脂シートであって、図２に示すように、樹脂シートの前縁部分を下方に曲げ加工することにより、水平な踏み面被覆部２１と、その前端のコーナー被覆部２２と、このコーナー被覆部２２から垂れ下がる蹴上げ被覆部２３とを一体に形成したものである。
【００２２】
この階段用シート２は、防滑性を高めて昇降時の安全を確保するため、踏み面被覆部２１の表面に０．５〜２ｍｍ程度の高さの突起２４がエンボス加工によって多数形成されており、また、充分な遮音性を付与するため、シート厚みが２〜７ｍｍ程度に設定されている。そして、この階段用シート２のコーナー被覆部２２は、昇降時の摩擦により早期に摩耗して破れることがないように厚肉化すると共に、昇降時の踏圧の繰り返しによってコーナー被覆部２２に作用するストレスが分散するように、コーナー被覆部２２にアールを付けている。
【００２３】
更に、この階段用シート２は、蹴上げ被覆部２３の耐剥離性を高めるために、貼着される前の踏み面被覆部２１と蹴上げ被覆部２３との夾角θが７５〜８５°となるように少し鋭角に曲げ加工されており、図１に示すように貼着されたときには、蹴上げ被覆部２３が階段１の蹴上げ１３に少し押し付けられるようになっている。そして、この蹴上げ被覆部２３には、複数の縦リブ２５が一定間隔をあけて形成されており、この縦リブ２５によって蹴上げ被覆部２３の前方（捲れ方向）への反りが防止されている。
【００２４】
尚、この階段用シート２は、前記の主成分樹脂に可塑剤、無機質充填剤、着色剤、耐候剤、強化剤等の様々な添加剤や機能向上剤を加えることによって、耐摩耗性、耐候性、踏圧感、防音性、強度等の諸物性を改善することが可能であり、また、滑り止め用の突起２４の形状や配列を種々変えることによって、意匠性を改善することも可能である。
【００２５】
図１に示すように、上記の階段用シート２の踏み面被覆部２１と階段１の踏み面１１との重なり部分は、接着剤３で強固に貼着されており、階段用シート２のコーナー被覆部２２と階段１のコーナー１２との重なり部分は、充填されたシーリング剤４によって隙間なく貼着されている。従って、階段用シート２の踏み面被覆部２１が階段１の踏み面１１から剥離したりズレを生じたりする心配は皆無に近く、また、階段用シート２のコーナー被覆部２２に凹みやズレを生じる心配も皆無に等しい。
【００２６】
上記の接着剤３としては、例えばウレタン樹脂系一液型接着剤やエポキシ樹脂系二液型接着剤などが好適に使用され、上記のシーリング剤４としては、接着剤より固形分が多く粘性が高いシリコン樹脂系シーリング剤、ウレタン樹脂系シーリング剤、ポリサルファイド系シーリング剤等が好適に使用される。
【００２７】
この階段構造の最大の特徴は、階段１の蹴上げ１３と階段用シート２の蹴上げ被覆部２３との重なり部分を、特定の両面粘着テープ５によって貼着したところにある。即ち、この両面粘着テープ５は、独立気泡を備えた発泡倍率７〜４０倍の樹脂発泡体よりなるテープ基材の両面に、熱老化しにくい樹脂粘着剤層を設けた厚さ１．５〜５．０ｍｍのテープであって、柔軟性、変形性、強度（引裂き強度や圧縮強度など）、粘着力等が良好なものである。
【００２８】
両面粘着テープ５の厚さが１．５ｍｍよりも薄く、且つ、テープ基材が７倍より小さい発泡倍率を有する樹脂発泡体からなるものは、柔軟性や変形性に劣るため、階段１の蹴上げ１３と階段用シート２の蹴上げ被覆部２３との隙間が一定でない場合、その隙間に合致するように両面粘着テープ５が追従しながら変形して蹴上げ被覆部分２３を全体的に均等な粘着強度で貼着することが困難である。一方、両面粘着テープ５の厚さが５ｍｍよりも厚く、且つ、テープ基材が４０倍より大きい発泡倍率を有する樹脂発泡体からなるものは、柔軟性や変形性は良好であるが、強度に劣るため、階段のコーナー（段鼻）に繰り返し作用する荷重によりテープ基材が破壊して階段用シート２の蹴上げ被覆部２３の剥離を生じる恐れがある。両面粘着テープ５のより好ましい厚さは１．５〜３ｍｍであり、テープ基材を構成する樹脂発泡体のより好ましい発泡倍率は７〜３０倍である。
【００２９】
この両面粘着テープ５のテープ基材としては、樹脂粘着剤層の粘着力に悪影響を与える可塑剤等の添加剤を含まない樹脂発泡体（独立発泡体）が好ましく、その中でもオレフィン系樹脂発泡体、特にポリエチレン樹脂発泡体が極めて好ましく使用される。このようなポリエチレン樹脂発泡体は安価に入手できる上に、柔軟性、変形性、強度等が良好であり、可塑剤等によって樹脂粘着剤層の粘着力の低下を招く心配がなく、樹脂粘着剤が内部に浸透することもない。
【００３０】
また、両面粘着テープ５の両面の樹脂粘着剤層は熱老化しにくいもの、例えば高分子量化や高架橋度化によって耐熱老化性や耐熱性を高め８０℃以下の温度域では熱老化を殆ど生じないアクリル系樹脂の粘着剤層などが好適である。
【００３１】
上記のような両面粘着テープ５を用いて階段１の蹴上げ１３と階段用シート２の蹴上げ被覆部２３を貼着すると、既述したように、階段１の蹴上げ１３と階段用シート２の蹴上げ被覆部２３との隙間が一定でない場合でも、両面粘着テープ５がその隙間に合致するように追従しながら変形して、蹴上げ被覆部分２３を全体的に均等な粘着強度で貼着することが可能となり、従来の粘着剤を用いて貼着した場合のように粘着強度の大きい部分と小さな部分を生じることがないので、階段用シート２の蹴上げ被覆部２３の剥離を防止できるようになる。そして、この両面粘着テープ５の樹脂粘着剤層は、熱老化による粘着力の低下を生じることが殆どないため、夏季においても階段用シート２の蹴上げ被覆部２３の剥離を充分に防止することができる。
【００３２】
尚、図１中、６は階段用シート２の踏み面２１の後端を貼着するシーリング剤であり、このようなシーリング剤６で貼着すると、階段用シート２の踏み面２１が後端から剥離する恐れもなくなる。
【００３３】
図３は本発明の他の実施形態に係る階段構造の断面図である。
【００３４】
この階段構造は、階段用シート２の蹴上げ被覆部２３の裏面にプライマー層７を設けている。このプライマー層７は、蹴上げ被覆部２３から可塑剤が裏面側へブリードアウトするのを阻止するために設けられたものであって、例えば一液性のウレタン系のプライマー層が好適である。
【００３５】
このようなプライマー層７を設けて可塑剤のブリードアウトを阻止すると、可塑剤による両面粘着テープ５の粘着力の低下を防止できるので、階段用シート２の蹴上げ被覆部２３が両面粘着テープ５との界面で剥離するのを確実に阻止することが可能となる。
【００３６】
この階段構造の他の構成は前述した図１の階段構造と同様であるので、図３において同一部材に同一符号を付し、説明を省略する。
【００３７】
尚、図１、図３の階段構造においては、上記と同様のプライマー層７を階段１の蹴上げ１３の表面（両面粘着テープ５を貼着する部分）に設けることにより、蹴上げ１３と両面粘着テープ５との粘着強度を一層高めるようにすることが望ましい。
【００３８】
【発明の効果】
以上の説明から明らかなように、本発明の階段構造は、階段に貼着された階段用シートの蹴上げ被覆部の剥離を長期に亘って防止することができ、昇降時に足を蹴上げ被覆部に引掛けて転倒する危険性を回避できるといった効果を奏する。
【図面の簡単な説明】
【図１】本発明の一実施形態に係る階段構造の断面図である。
【図２】同階段構造に用いる階段用シートの断面図である。
【図３】本発明の他の実施形態に係る階段構造の断面図である。
【符号の説明】
１  階段
２  階段用シート
３  接着剤
４  シーリング剤
５  両面粘着テープ
７  プライマー層
１１  階段の踏み面
１２  階段のコーナー
１３  階段の蹴上げ
２１  階段用シートの踏み面被覆部
２２  階段用シートのコーナー被覆部
２３  階段用シートの蹴上げ被覆部
【図１】
0003958615.tif 000002
【図２】
0003958615.tif 000003
【図３】
0003958615.tif 000004